(57)【特許請求の範囲】
【請求項１】
基板上に記録層を設けてなる光記録媒体において、記録層中に一般式（Ｉ）で示されるアゾ化合物と金属、金属酸化物又はそれらの塩からなるアゾ金属キレート色素化合物を少なくとも一種類含有することを特徴とする光記録媒体。
【化１】
0004252737.tif 000010
一般式（Ｉ）において、Ａ環はそれが結合している炭素原子及び窒素原子と一緒になってピロール、イミダゾール、ピラゾール、トリアゾール、テトラゾール、インドール、イソインドール、ベンゾイミダゾール、インダゾール、プリン、ペリミジンからなる群より選択された複素環を形成する残基を表し、Ｍは金属又は金属酸化物を表し、Ｒ１及びＲ２はそれぞれ独立に置換又は未置換のアルキル基、置換又は未置換のアリール基を表し、Ｒ３〜Ｒ６はそれぞれ独立に水素原子、ハロゲン原子、ニトロ基、シアノ基、水酸基、カルボキシル基、アミノ基、置換又は未置換のアルキル基、置換又は未置換のアリール基、置換又は未置換の複素環残基、置換又は未置換のアルキルカルボニル基、置換又は未置換のアリールカルボニル基、置換又は未置換のアルキルオキシカルボニル基、置換又は未置換のアリールオキシカルボニル基、置換又は未置換のアルキルスルホニル基、置換又は未置換のアリールスルホニル基、置換又は未置換のアルキルチオオキシ基、置換又は未置換のアリールチオオキシ基、置換又は未置換のアルキルオキシ基、置換又は未置換のアリールオキシ基、置換又は未置換のアルキルアミノ基、置換又は未置換のアリールアミノ基、置換又は未置換のアルキルカルボニルアミノ基、置換又は未置換のアリールカルボニルアミノ基、置換又は未置換のアルキルカルバモイル基、置換又は未置換のアリールカルバモイル基、置換又は未置換のアルケニル基を表し、ｎは２又は３を表す。また、Ｒ２とＲ３、Ｒ３とＲ４、Ｒ４とＲ５は連結して環を形成していても良い。なお、Ｒ１及びＲ２は水素原子を表すことはない。
【請求項２】
前記金属の価数が２価であることを特徴とする請求項１記載の光記録媒体。
【請求項３】
前記金属がマンガン、コバルト、ニッケル、銅の何れかであることを特徴とする請求項１又は２記載の光記録媒体。
【発明の詳細な説明】
【０００１】
【発明の属する技術分野】
本発明は、短波長レーザ光により記録再生が可能な色素記録層を有する光記録媒体に関するものである。
【０００２】
【従来の技術】
現在、次世代大容量光ディスクとしてＤＶＤ−Ｒの開発が進められている。記録容量向上のためには、記録ピット微少化のための記録材料開発、ＭＰＥＧ２に代表される画像圧縮技術の採用、記録ピット読み取り用の半導体レーザを短波長化する技術の開発等が必要である。
これまで赤色波長域の半導体レーザとしては、バーコードリーダ、計測器用に６７０ｎｍ帯のＡｌＧａＩｎＰレーザダイオードが商品化されているのみであったが、光ディスクの高密度化に伴い、赤色レーザが本格的に光ストレージ市場で使用されつつある。ＤＶＤドライブの場合、光源として６５０ｎｍ帯のレーザダイオードで規格化されている。
このような状況下で最も好ましいＤＶＤ−Ｒ媒体は、波長６３０〜６７０ｎｍで記録、再生が可能な媒体である。しかしながら、耐光性、保存安定性に優れ６７０ｎｍ以下のレーザを用いた光ピックアップで記録、再生が可能な記録材料はまだ開発されていない。
また、光ディスクの高密度化に伴い、基板上に形成される案内溝のトラックピッチが狭くなっている。光ディスクの生産にはスピンコート法等の記録層材料の溶剤液を塗布する方法が用いられているが、トラックピッチの狭化により塗膜形状の制御が難しくなっている。
一般的に、塗膜形状の制御は塗布溶剤への添加剤の混入等によって行う方法と、記録材の溶解度を変化させる方法が採られている。しかし、前者は塗布溶剤の品質管理に問題があり、後者は記録材の光学特性が大きく変化するという問題がある。
【０００３】
【発明が解決しようとする課題】
本発明は、前記従来技術に比べて、短波長に発振波長を有する半導体レーザを用いるＤＶＤ−Ｒディスクシステムに適用可能な耐光性、保存安定性に優れた記録材料を用いた光記録媒体の提供を目的とする。
【０００４】
【課題を解決するための手段】
本発明者等が検討した結果、特定の構造を有する色素を主成分とする記録層とすれば、発振波長６７０ｎｍ以下の半導体レーザを用いる次世代大容量光ディスクシステムに適用可能となることを見出し本発明に至った。
即ち、上記課題は、次の１）〜３）の発明（以下、本発明１〜３という）によって解決される。
１）  基板上に記録層を設けてなる光記録媒体において、記録層中に一般式（Ｉ）で示されるアゾ化合物と金属、金属酸化物又はそれらの塩からなるアゾ金属キレート色素化合物を少なくとも一種類含有することを特徴とする光記録媒体。
【化２】
0004252737.tif 000002
一般式（Ｉ）において、Ａ環はそれが結合している炭素原子及び窒素原子と一緒になってピロール、イミダゾール、ピラゾール、トリアゾール、テトラゾール、インドール、イソインドール、ベンゾイミダゾール、インダゾール、プリン、ペリミジンからなる群より選択された複素環を形成する残基を表し、Ｍは金属又は金属酸化物を表し、Ｒ１及びＲ２はそれぞれ独立に置換又は未置換のアルキル基、置換又は未置換のアリール基を表し、Ｒ３〜Ｒ６はそれぞれ独立に水素原子、ハロゲン原子、ニトロ基、シアノ基、水酸基、カルボキシル基、アミノ基、置換又は未置換のアルキル基、置換又は未置換のアリール基、置換又は未置換の複素環残基、置換又は未置換のアルキルカルボニル基、置換又は未置換のアリールカルボニル基、置換又は未置換のアルキルオキシカルボニル基、置換又は未置換のアリールオキシカルボニル基、置換又は未置換のアルキルスルホニル基、置換又は未置換のアリールスルホニル基、置換又は未置換のアルキルチオオキシ基、置換又は未置換のアリールチオオキシ基、置換又は未置換のアルキルオキシ基、置換又は未置換のアリールオキシ基、置換又は未置換のアルキルアミノ基、置換又は未置換のアリールアミノ基、置換又は未置換のアルキルカルボニルアミノ基、置換又は未置換のアリールカルボニルアミノ基、置換又は未置換のアルキルカルバモイル基、置換又は未置換のアリールカルバモイル基、置換又は未置換のアルケニル基を表し、ｎは２又は３を表す。また、Ｒ２とＲ３、Ｒ３とＲ４、Ｒ４とＲ５は連結して環を形成していても良い。なお、Ｒ１及びＲ２は水素原子を表すことはない。
２）  前記金属の価数が２価であることを特徴とする１）記載の光記録媒体。
３）  前記金属がマンガン、コバルト、ニッケル、銅の何れかであることを特徴とする１）又は２）記載の光記録媒体。
【０００５】
以下、上記発明について詳しく説明する。
一般式（Ｉ）において、Ａ環はそれが結合している炭素原子及び窒素原子と一緒になってピロール、イミダゾール、ピラゾール、トリアゾール、テトラゾール、インドール、イソインドール、ベンゾイミダゾール、インダゾール、プリン、ペリミジンからなる群より選択された複素環を形成する残基を表し、Ｍは金属又は金属酸化物を表す。また、Ｒ１〜Ｒ６は、前記１）に記載した通りである。
前記記載におけるハロゲン原子の具体例としては、フッ素、塩素、臭素、ヨウ素が挙げられる。
前記アルキル基の具体例としては、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基等の一級アルキル基、イソブチル基、イソアミル基、２−メチルブチル基、２−メチルペンチル基、３−メチルペンチル基、４−メチルペンチル基、２−エチルブチル基、２−メチルヘキシル基、３−メチルヘキシル基、４−メチルヘキシル基、５−メチルヘキシル基、２−エチルペンチル基、３−エチルペンチル基、２−メチルヘプチル基、３−メチルヘプチル基、４−メチルヘプチル基、５−メチルヘプチル基、２−エチルヘキシル基、３−エチルヘキシル基、イソプロピル基、ｓｅｃ−ブチル基、１−エチルプロピル基、１−メチルブチル基、１，２−ジメチルプロピル基、１−メチルヘプチル基、１−エチルブチル基、１，３−ジメチルブチル基、１，２−ジメチルブチル基、１−エチル−２−メチルプロピル基、１−メチルヘキシル基、１−エチルヘプチル基、１−プロピルブチル基、１−イソプロピル−２−メチルプロピル基、１−エチル−２−メチルブチル基、１−エチル−２−メチルブチル基、１−プロピル−２−メチルプロピル基、１−エチルヘキシル基、１−プロピルペンチル基、１−イソプロピルペンチル基、１−イソプロピル−２−メチルブチル基、１−イソプロピル−３−メチルブチル基、１−メチルオクチル基、１−プロピルヘキシル基、１−イソブチル−３−メチルブチル基等の二級アルキル基、ネオペンチル基、ｔｅｒｔ−ブチル基、ｔｅｒｔ−ヘキシル基、ｔｅｒｔ−アミル基、ｔｅｒｔ−オクチル基等の三級アルキル基、シクロヘキシル基、４−メチルシクロヘキシル基、４−エチルシクロヘキシル基、４−ｔｅｒｔ−ブチルシクロヘキシル基、４−（２−エチルヘキシル）シクロヘキシル基、ボルニル基、イソボルニル基（アダマンタン基）等のシクロアルキル基等が挙げられる。
【０００６】
更に、これら一級及び二級アルキル基は、水酸基、ハロゲン原子、ニトロ基、カルボキシ基、シアノ基、置換又は未置換のアリール基、置換又は未置換の複素環残基等により置換されていてもよく、また酸素、硫黄、窒素等の原子を介して前記のアルキル基で置換されていてもよい。
酸素を介して置換されているアルキル基としては、メトキシメチル基、メトキシエチル基、エトキシメチル基、エトキシエチル基、ブトキシエチル基、エトキシエトキシエチル基、フェノキシエチル基、メトキシプロピル基、エトキシプロピル基、ピペリジノ基、モルホリノ基等が、硫黄を介して置換されているアルキル基としては、メチルチオエチル基、エチルチオエチル基、エチルチオプロピル基、フェニルチオエチル基等が、窒素を介して置換されているアルキル基としては、ジメチルアミノエチル基、ジエチルアミノエチル基、ジエチルアミノプロピル基等が挙げられる。
前記アリール基の具体例としては、フェニル基、ペンタレニル基、インデニル基、ナフチル基、アズレニル基、ヘプタレニル基、ビフェニレニル基、フェナレニル基、フェナントレニル基、アントラセニル基、トリフェニレニル基、ピレニル基等が挙げられる。
前記複素環残基の具体例としては、インドリル基、フリル基、チエニル基、ピリジル基、ピペリジル基、キノリル基、イソキノリル基、ピペリジノ基、モルホリノ基、ピロリル基等が挙げられる。
【０００７】
前記アルキルカルボニル基の具体例としては、カルボニル基の炭素原子に直接置換又は未置換のアルキル基が結合されているものであればよく、アルキル基の具体例としては前述のものを挙げることができる。
前記アリールカルボニル基の具体例としては、カルボニル基の炭素原子に直接置換又は未置換のアリール基が結合されているものであればよく、アリール基の具体例としては前述のものを挙げることができる。
前記アルキルオキシカルボニル基の具体例としては、オキシカルボニル基の酸素原子に直接置換又は未置換のアルキル基が結合されているものであればよく、アルキル基の具体例としては前述のものを挙げることができる。
前記アリールオキシカルボニル基の具体例としては、オキシカルボニル基の酸素原子に直接置換又は未置換のアリール基が結合されているものであればよく、アリール基の具体例としては前述のものを挙げることができる。
前記アルキルスルホニル基の具体例としては、スルホニル基の硫黄原子に直接置換又は未置換のアルキル基が結合されているものであればよく、アルキル基の具体例としては前述のものを挙げることができる。
前記アリールスルホニル基の具体例としては、スルホニル基の硫黄原子に直接置換又は未置換のアリール基が結合されているものであればよく、アリール基の具体例としては前述のものを挙げることができる。
【０００８】
前記アルキルチオキシ基の具体例としては、硫黄原子に直接置換又は未置換のアルキル基が結合されているものであればよく、アルキル基の具体例としては前述のものを挙げることができる。
前記アリールチオキシ基の具体例としては、硫黄原子に直接置換又は未置換のアリール基が結合されているものであればよく、アリール基の具体例としては前述のものを挙げることができる。
前記アルキルオキシ基の具体例としては、酸素原子に直接置換又は未置換のアルキル基が結合されているものであればよく、アルキル基の具体例としては前述のものを挙げることができる。
前記アリールオキシ基の具体例としては、酸素原子に直接置換又は未置換のアリール基が結合されているものであればよく、アリール基の具体例としては前述のものを挙げることができる。
前記アルキルアミノ基の具体例としては、窒素原子に直接置換又は未置換のアルキル基が結合されているものであればよく、アルキル基の具体例としては前述のものを挙げることができる。
前記アリールアミノ基の具体例としては、窒素原子に直接置換又は未置換のアリール基が結合されているものであればよく、アリール基の具体例としては前述のものを挙げることができる。
【０００９】
前記アルキルカルボニルアミノ基の具体例としては、カルボニルアミノ基の炭素原子に直接置換又は未置換のアルキル基が結合されているものであればよく、アルキル基の具体例としては前述のものを挙げることができる。
前記アリールカルボニルアミノ基の具体例としては、カルボニルアミノ基の炭素原子に直接置換又は未置換のアリール基が結合されているものであればよく、アリール基の具体例としては前述のものを挙げることができる。
前記アルキルカルバモイル基の具体例としては、カルバモイル基の窒素原子に直接それぞれ独立して水素原子、置換又は未置換のアルキル基が結合されているものであればよく、アルキル基の具体例としては前述のものを挙げることができる。
前記アリールカルバモイル基の具体例としては、カルバモイル基の窒素原子に直接それぞれ独立して水素原子、置換又は未置換のアリール基が結合されているものであればよく、アリール基の具体例としては前述のものを挙げることができる。
【００１０】
一般式（Ｉ）におけるＭが２価の金属原子である場合の具体例としては、チタン、バナジウム、クロム、マンガン、鉄、コバルト、ニッケル、銅、ジルコニウム、ニオブ、モリブデン、テクネチウム、ルテニウム、ロジウム、パラジウム等が挙げられ、金属酸化物の具体例としては酸化バナジウム等が挙げられる。
特に、マンガン、コバルト、ニッケル、銅のアゾ金属キレート色素化合物は、光記録材料として光学特性が優れている。
【００１１】
本発明の特徴は、活性水素を有する複素環残基と活性水素を有しないカプラで構成されたアゾ化合物を金属と作用させ、光記録媒体の記録材料として用いることが可能な安定なアゾ金属キレート色素化合物を見出した点にある。
従来公知の光記録媒体に使用されている複素環アゾ金属キレート色素化合物は、活性水素を有するカプラと活性水素基を有しない複素環残基から構成されている。なお、Ｍは金属原子を表す。
・従来型
【化３】
0004252737.tif 000003
・本発明のアゾ金属キレート色素化合物
【化４】
0004252737.tif 000004
【００１２】
次に、記録層を構成するのに必要な項目として、光学特性と熱的特性が挙げられる。
光学特性としては、記録再生波長である６３０ｎｍ〜６９０ｎｍのレーザ光に対して短波長側に大きな吸収帯を有し、かつ記録再生波長が該吸収帯の長波長端近傍にあることが必要である。これは、記録再生波長である６３０ｎｍ〜６９０ｎｍで大きな屈折率と消衰係数を有することを意味する。
具体的には、記録再生波長近傍の長波長近傍の波長域光に対する記録層単層の屈折率ｎが、１．５≦ｎ≦３．０であり、消衰係数ｋが、０．０２≦ｋ≦０．２の範囲にあることが好ましい。ｎが１．５未満の場合には、十分な光学的変化が得られ難いため、記録変調度が低くなるので好ましくなく、ｎが３．０を超えると、波長依存性が高くなり過ぎるため、記録再生波長領域であってもエラーとなってしまうので好ましくない。また、ｋが０．０２未満の場合には、記録感度が悪くなるため好ましくなく、ｋが０．２を超えると、５０％以上の反射率を得ることが困難となるので好ましくない。
【００１３】
熱的特性としては、熱重量分析に於ける主減量過程での重量減量が、温度に対して急であることが必要である。主減量過程により有機材料膜は分解し、膜厚の減少と光学定数の変化を起こし、光学的な意味での記録部が形成されるからである。従って、主減量過程の重量減量が温度に対して穏やかな場合、記録部が広い温度範囲に亘って形成されてしまうため、高密度の記録部を形成させる場合は極めて不利となる。同様な理由で重量減量の過程が複数存在する材料を用いた場合も高密度対応には不利である。
本発明ではいくつかの重量減量過程のうちで、減量率が最大のものを主減量過程と呼ぶ。
【００１４】
本発明に於いて重量減量の傾きは次のようにして求める。
図１に示すように、質量Ｍ０の有機色素を窒素雰囲気下、１０℃／ｍｉｎ．で昇温させる。この昇温に従って、質量は微量づつ減少し、ほぼ直線ａ−ｂの重量減量線を示し、ある温度に達すると急激な重量減少を起こし、ほぼ直線ｃ−ｄに沿って重量減量を起こす。更に温度を上げ続けると質量の急激な減量が終了し、ほぼ直線ｅ−ｆに沿った重量減少を起こす。
今直線ａ−ｂと直線ｃ−ｄとの交点に於ける温度をＴ１（℃）、初期質量Ｍ０に対する残存重量をｍ１（％）、直線ｃ−ｄと直線ｅ−ｆとの交点に於ける温度をＴ２（℃）、初期質量Ｍ０に対する残存重量をｍ２（％）とすると、主減量過程開始温度はＴ１、主減量過程終了温度はＴ２となり、初期重量に対する主減量過程での重量減量率は、（ｍ１−ｍ２）（％）で示され、主減量過程での温度に対する重量減量の割合は、次式で示される値となる。
【数１】
（ｍ１−ｍ２）（％）／（Ｔ２−Ｔ１）（℃）
【００１５】
上記定義に基づくと光記録媒体に用いる記録材料としては、主減量過程に於ける温度に対する重量減量の割合が２％／℃以上であることが好ましく、２％／℃未満の記録材料を用いると、記録部の広がりが大きくなるし、短い記録部を形成することが困難となるため、光記録媒体には不向きである。
また、主減量過程に於ける重量減少率は、３０％以上であることが好ましく、３０％未満では、良好な記録変調度や記録感度が得られない可能性がある。
更に、熱的特性としては、減量開始温度が３５０℃以下である必要があり、２００〜３５０℃の範囲にあることが望ましい。減量開始温度が３５０℃を超えると記録レーザ光のパワーが高くなり過ぎて実用的でなく、２００℃未満では再生劣化を起こすなど記録安定性が悪くなる。
【００１６】
基板形状としては、基板上のトラックピッチが０．７〜０．８μｍ、溝幅が半値幅で０．１８〜０．３６μｍとする必要がある。
基板は通常、深さ１０００〜２５００Åの案内溝を有しており、トラックピッチは、通常０．７〜１．０μｍであるが、高容量化の用途には０．７〜０．８μｍが好ましい。
また、溝幅が０．１８μｍ未満では十分なトラッキングエラー信号強度を得ることが困難となる恐れがあるし、０．３６μｍを超えると、記録したときに記録部が横に広がり易くなるので好ましくない。
【００１７】
本発明の光記録媒体の層構成としては、通常の追記型光ディスクである図２の構造（図２の媒体を２枚貼り合わせた所謂エアーサンドイッチ型、又は密着貼合わせ構造としてもよい）、図３のようなＣＤ−Ｒ用の構造、更には図４のようなＤＶＤ−Ｒ用の構造とすることができる。
好ましい層構成としては、第１基板と第２基板を記録層を介して接着剤で貼り合わせた構造を基本構造とする。記録層は有機色素層単層でもよく、反射率を高めるため有機色素層と金属反射層との積層構造としてもよい。記録層と基板の間には下引き層又は保護層を設けてもよく、機能向上のためにそれらを積層化した構成としてもよい。最も普通に用いられるのは、第１基板／有機色素記録層／金属反射層／保護層／接着層／第２基板からなる構造である。
【００１８】
以下、各層の必要特性及び構成材料例について順に説明する。
＜基板＞
基板の必要特性としては、基板側より記録再生を行う場合のみ使用レーザ光に対して透明とし、記録層側から記録再生を行う場合には透明である必要はない。基板材料としては、ポリエステル、アクリル樹脂、ポリアミド、ポリカーボネート、ポリオレフィン、フェノール樹脂、エポキシ樹脂、ポリイミド等のプラスチック、ガラス、セラミックあるいは金属等を用いることができる。なお、基板を１層しか用いない場合、又は基板２枚をサンドイッチ状で用いる場合は、第１基板の表面にトラッキング用の案内溝や案内ピット、更にアドレス信号等のプレフォーマットを形成してもよい。
【００１９】
＜中間層＞
下引き層等を含め基板、記録層、反射層、保護層以外に設けられた層をここでは中間層と呼ぶことにする。この中間層は（ａ）接着性の向上、（ｂ）水、又はガス等のバリアー、（ｃ）記録層の保存安定性の向上、（ｄ）反射率の向上、（ｅ）溶剤からの基板や記録層の保護、（ｆ）案内溝・案内ピット・プレフォーマット等の形成、などを目的として使用される。
（ａ）の目的に対しては、アイオノマー樹脂、ポリアミド、ビニル系樹脂、天然樹脂、天然高分子、シリコーン、液状ゴム等の種々の高分子物質、及びシランカップリング剤等を用いることができ、（ｂ）及び（ｃ）の目的に対しては、前記高分子材料以外に、ＳｉＯ２、ＭｇＦ２、ＳｉＯ、ＴｉＯ２、ＺｎＯ、ＴｉＮ、ＳｉＮ等の無機化合物、Ｚｎ、Ｃｕ、Ｎｉ、Ｃｒ、Ｇｅ、Ｓｅ、Ａｕ、Ａｇ、Ａｌ等の金属又は半金属を用いることができる。
また（ｄ）の目的に対しては、Ａｌ、Ａｇ等の金属や、メチン染料、キサンテン系染料等の金属光沢を有する有機薄膜を用いることができ、（ｅ）及び（ｆ）の目的に対しては、紫外線硬化樹脂、熱硬化樹脂、熱可塑性樹脂等を用いることができる。
下引き層の膜厚は、０．０１〜３０μｍ、好ましくは０．０５〜１０μｍとする。
【００２０】
＜記録層＞
記録層はレーザ光の照射により何らかの光学的変化を生じ、その変化により情報を記録できるものであって、この記録層中には本発明の色素化合物が含有されていることが必要であり、記録層の形成に当って本発明の色素を１種で又は２種以上組合せて用いてもよい。
更に、本発明の色素化合物は、光学特性、記録感度、信号特性等の向上の目的として他の有機色素、金属、金属化合物などと混合したり或いは積層化してもよい。
他の有機色素の例としては、ポリメチン色素、ナフタロシアニン系、フタロシアニン系、スクアリリウム系、クロコニウム系、ピリリウム系、ナフトキノン系、アントレキノン（インダンスレン）系、キサンテン系、トリフェニルメタン系、アズレン系、テトラヒドロコリン系、フェナンスレン系、トリフェノチアジン系各染料、及び金属キレート化合物等が挙げられ、これらの染料は単独でも２種以上組合せて用いてもよい。
また、前記染料中にＩｎ、Ｔｅ、Ｂｉ、Ｓｅ、Ｓｂ、Ｇｅ、Ｓｎ、Ａｌ、Ｂｅ、Ａｓ、Ｃｄ、ＴｅＯ２、ＳｎＯ、等の金属又は金属化合物を分散混合するか、或いはこれらの材料を積層して用いることもできる。更に、前記染料中に、アイオノマー樹脂、ポリアミド系樹脂、ビニル系樹脂、天然高分子、シリコーン、液状ゴム等の種々の高分子材料、又はシランカップリング剤等を分散混合して用いてもよいし、或いは特性改良の目的で、安定剤（例えば遷移金属錯体）、分散剤、難燃剤、滑剤、帯電防止剤、界面活性剤、可塑剤等と一緒に用いてもよい。
【００２１】
記録層の形成は、蒸着、スパッタリング、ＣＶＤ（化学的気相成長）又は溶液塗布等の通常の手段によって行うことができる。塗布法を用いる場合には前記染料等を有機溶媒等に溶解してスプレー、ローラーコーティング、ディッピング、スピンコーティング等の慣用のコーティング法により塗布すればよい。
有機溶剤としては、メタノール、エタノール、イソプロパノール等のアルコール類；アセトン、メチルエチルケトン、シクロヘキサノン等のケトン類；Ｎ，Ｎ−ジメチルホルムアミド、Ｎ，Ｎ−ジメチルアセトアミド等のアミド類；ジメチルスルホキシド等のスルホキシド類；テトラヒドロフラン、ジオキサン、ジエチルエーテル、エチレングリコールモノメチルエーテル等のエーテル類；酢酸メチル、酢酸エチル等のエステル類；クロロホルム、塩化メチレン、ジクロルエタン、四塩化炭素、トリクロルエタン等の脂肪族ハロゲン化炭化水素類；又はベンゼン、キシレン、モノクロルベンゼン、ジクロルベンゼン等の芳香族類；メトキシエタノール、エトキシエタノール等のセロソルブ類；ヘキサン、ペンタン、シクロヘキサン、メチルシクロヘキサン等の炭化水素類等を用いることができる。
記録層の膜厚は、１００Å〜１０μｍ、好ましくは２００〜２０００Åとする。
【００２２】
＜金属反射層＞
反射層材料としては、単体で高反射率の得られる腐食され難い金属や半金属等が挙げられ、具体例としては、Ａｕ、Ａｇ、Ｃｒ、Ｎｉ、Ａｌ、Ｆｅ、Ｓｎ等が挙げられるが、反射率や生産性の点からＡｕ、Ａｇ、Ａｌが最も好ましい。
また、これらの金属や半金属は単独でも２種の合金として用いてもよい。
反射層の形成法としては、蒸着、スッパタリング等が挙げられ、膜厚は５０〜５０００Å、好ましくは１００〜３０００Åとする。
【００２３】
＜保護層、基板表面ハードコート層＞
保護層又は基板面ハードコート層は、（ａ）記録層（反射吸収層）の傷、ホコリ、汚れ等からの保護、（ｂ）記録層（反射吸収層）の保存安定性の向上、（ｃ）反射率の向上、等を目的として使用される。
材料としては、前記中間層に示したものを用いることができる。また、無機材料としてＳｉＯ、ＳｉＯ２等も用いることができ、有機材料としてポリメチルアクリレート、ポリカーボネート、エポキシ樹脂、ポリスチレン、ポリエステル、ビニル樹脂、セルロース、脂肪族炭化水素樹脂、芳香属炭化水素樹脂、天然ゴム、スチレンブタジエン樹脂、クロロプレンゴム、ワックス、アルキッド樹脂、乾性油、ロジン等の熱軟化性、熱溶融性樹脂も用いることができる。
前記材料のうち保護層又は基板表面ハードコート層に最も好ましいのは生産性に優れた紫外線硬化樹脂である。
保護層又は基板面ハードコート層の膜厚は、０．０１〜３０μｍ、好ましくは０．０５〜１０μｍとする。
本発明において、前記中間層、保護層及び基板面ハードコート層には、記録層の場合と同様に、安定剤、分散剤、難燃剤、滑剤、帯電防止剤、界面活性剤、可塑剤等を含有させることができる。
【００２４】
一般式（Ｉ）で示されるアゾ金属キレート色素化合物の好ましい例を次の表１〜３に示す。
【表１】
0004252737.tif 000005
【表２】
0004252737.tif 000006
【表３】
0004252737.tif 000007
【００２５】
【実施例】
以下、実施例及び比較例により本発明を具体的に説明するが、本発明はこれらの実施例により限定されるものではない。
【００２６】
実施例１
厚さ０．６ｍｍの射出成形ポリカーボネート基板上に、フォトポリマーを用いて深さ１７５０Å、半値幅０．２５μｍ、トラックピッチ０．７４μｍの案内溝を形成した後、化合物Ｎｏ．１の１，１，２，２−テトラフルオロプロパノール溶液をスピンナー塗布し、厚さ９００Åの記録層を形成した。
次いで、スパッタ法により厚さ１２００Åの金の反射層を設け、更にその上にアクリル系フォトポリマーを用いて厚さ７μｍの保護層を設けた。
最後に、厚さ０．６ｍｍの射出成形ポリカーボネート平面基板をアクリル系フォトポリマーにより接着して光記録媒体とした。
【００２７】
実施例２〜２０
実施例１で用いた化合物Ｎｏ．１に代えて化合物Ｎｏ．２〜２０を用い、実施例１と全く同様にして光記録媒体を作成した。
【００２８】
比較例１
実施例１で用いた化合物Ｎｏ．１に代えて、次の〔化４〕の化合物を用い、実施例１と全く同様にして光記録媒体を作成した。
【化５】
0004252737.tif 000008
【００２９】
上記のようにして作成した実施例１〜２０及び比較例１の光記録媒体に対し、レーザ発振波長６５８ｎｍ、ビーム径１．０μｍの半導体レーザ光を用いてトラッキングしながらＥＦＭ信号（線速３．５ｍ／ｓｅｃ．）を記録し、次いで発振波長６８５ｎｍの半導体レーザの連続光（再生パワー０．７ｍＷ）を用いて再生し、再生波形を観察すると共に、次のような耐候テストを行った。
＜耐候テスト条件＞
耐光テスト：４万Ｌｕｘ、Ｘｅ光、２０時間連続照射
保存テスト：６０℃、９０％、６００時間放置
測定結果を次の表４に示す。
【００３０】
【表４】
0004252737.tif 000009
【００３１】
【発明の効果】
本発明１〜３によれば、６７０ｎｍ以下の波長域のレーザ光で記録、再生が可能で、耐光性、高塗布性、保存安定性に優れた光記録媒体を提供できる。
【図面の簡単な説明】
【図１】有機材料の主減量過程、重量減量率を求める方法の説明図である。
【図２】通常の追記型光記録媒体の層構成例を示す図である
（ａ）  基板と記録層からなる基本構成を示す。
（ｂ）  基板と記録層の間に下引き層を設けた構成を示す。
（ｃ）  更に記録層の上に保護層を設けた構成を示す。
（ｄ）  更に基板の裏面にハードコート層を設けた構成を示す。
【図３】ＣＤ−Ｒ用の光記録媒体の層構成例を示す図である。
（ａ）  基板、記録層、金属反射層、保護層を設けた基本構成を示す。
（ｂ）  更に基板と記録層の間に下引き層を設けた構成を示す。
（ｃ）  更に基板の裏面にハードコート層を設けた構成を示す。
【図４】ＤＶＤ−Ｒ用の光記録媒体の層構成例を示す図である。
（ａ）  基板、記録層、金属反射層、保護層を設けた基本構成を示す。
（ｂ）  更に保護層上に接着層を介して保護基板を設けた構成を示す。
（ｃ）  更に基板と記録層の間に下引き層を設け、基板の裏面にハードコート
層を設けた構成を示す。
【図１】
0004252737.tif 000011
【図２】
0004252737.tif 000012
【図３】
0004252737.tif 000013
【図４】
0004252737.tif 000014